(57)【要約】【課題】  絵柄模様に同調した凹部の深い凹凸模様を有する、意匠性、およびＶカット、ラッピング等の２次加工性にも優れた化粧シートを提供することにある。【解決手段】  基材シートの一方の面に、必要に応じて着色下地層を有する絵柄模様層、該絵柄模様層上に撥液性を有する硬化型インキによる撥液絵柄層を形成した後、その上面に前記撥液絵柄層によりはじかれる性質を有する透明インキを用いてトップコート層を施すことにより、前記撥液絵柄層を形成した部分の前記トップコート層がはじかれて凹状部を形成した化粧シートにおいて、前記基材シートと前記絵柄模様層の間にポリエステル系ウレタン樹脂よりなるプライマー層を設けた化粧シートとすることである。【選択図】        図１
2010006083.tif 000002
【特許請求の範囲】
【請求項１】
着色剤を含有したポリエステル樹脂フイルムからなる基材シートの一方の面に、必要に応じて着色下地層を有する絵柄模様層、該絵柄模様層上に撥液性を有する硬化型インキによる撥液絵柄層を形成した後、その上面に前記撥液絵柄層によりはじかれる性質を有する透明インキを用いてトップコート層を施すことにより、前記撥液絵柄層を形成した部分の前記トップコート層がはじかれて凹状部を形成した化粧シートにおいて、前記基材シートと前記絵柄模様層の間にポリエステル系ウレタン樹脂よりなるプライマー層を設けたことを特徴とする化粧シート。
【請求項２】
前記ポリエステル系ウレタン樹脂が、アジピン酸とブチレングリコールとの重縮合反応により作製したポリエステルポリオールとポリイソシアネート化合物からなることを特徴とする請求項１に記載の化粧シート。
【請求項３】
前記絵柄模様層と撥液性を有する硬化型インキによる撥液絵柄層との間に透明樹脂層を設けたことを特徴とする請求項１または２に記載の化粧シート。
【発明の詳細な説明】
【技術分野】
【０００１】
本発明は、各種家具類や建築内装材等の表面意匠を付与するとともに表面保護の目的で貼着される、撥液剤とトップコート塗料により良好な凹凸模様を有する化粧シートに関する。
【背景技術】
【０００２】
従来、各種家具類や建築内装材等に表面に装飾あるいは表面保護の目的で貼着される化粧シートとして、撥液作用のある絵柄層を印刷した後、この絵柄層上にトップコート塗料を塗布し、このトップコート塗料を前記絵柄層の表面のみ弾かせて硬化し、表面上に凹凸模様を形成した化粧シートが知られている。
【０００３】
しかしながら、上記の化粧シートにおいて、基材シートに紙質系シートを用いたものは、撥液性のあるインキおよびトップコート塗料が基材シートに吸収される割合が大きく、撥液効果が減少され凹凸の段差が小さくなるものである。そのため撥液効果を大きくするためにトップコート塗料を厚く塗布する方法も考えられるが、撥液が充分に行われず、撥液剤を含む模様の上にトップコート塗料が残り凹凸の段差が小さくなって立体効果の乏しいものとなる。また、基材シートの加工性が劣るため、Ｖカット、ラッピング等の２次加工で基材シートが破れ加工部から剥離し易いという欠点があった。
【０００４】
また、上記の欠点を解決するために、基材シートに着色ポリエステル樹脂フイルムを用いたものが提案されている。そうすることによって、基材シートへの撥液性のあるインキおよびトップコート塗料の吸収もないため撥液も十分に行われ立体効果の優れたものとなり、また、基材シートの加工性にも優れるためＶカット、ラッピング等の２次加工で基材シートが破れ加工部から剥離し易いという問題も解決されたが、該化粧シートを木質系基材等に貼着後、Ｖカット等の２次加工を行うと、特に撥液絵柄層により形成される凹部に亀裂を生じ、基材シート層より剥離し易いという問題があった。
【発明の概要】
【発明が解決しようとする課題】
【０００５】
本発明はかかる問題点に鑑みてなされたものであって、その目的とするところは、絵柄模様に同調した凹部の深い凹凸模様を有する、意匠性、およびＶカット、ラッピング等の２次加工性にも優れた化粧シートを提供することにある。
【課題を解決するための手段】
【０００６】
上記目的を達成するための本発明の解決手段は、着色剤を含有したポリエステル樹脂フイルムからなる基材シートの一方の面に、必要に応じて着色下地層を有する絵柄模様層、該絵柄模様層上に撥液性を有する硬化型インキによる撥液絵柄層を形成した後、その上面に前記撥液絵柄層によりはじかれる性質を有する透明インキを用いてトップコート層を施すことにより、前記撥液絵柄層を形成した部分の前記トップコート層がはじかれて凹状部を形成した化粧シートにおいて、前記基材シートと前記絵柄模様層の間にポリエステル系ウレタン樹脂よりなるプライマー層を設けたことを特徴とする化粧シートとすることである。この構成とすることにより、プライマー層としてのポリエステル系ウレタン樹脂が基材シートとしての着色剤を含有したポリエステル樹脂フイルムと絵柄模様層との間で緩衝剤として作用するため、化粧シートに柔軟性と伸度を付与することが容易となり、優れた加工性を発揮する。また、基材シートが着色剤を含有したポリエステル樹脂フイルムからなることにより、撥液性を有する硬化型インキ及び透明インキを吸収することが無いため、撥液効果が大きく立体感に優れた意匠性を発現する。また基材シートが強度、耐熱性、特に耐熱寸法安定性に優れるので、印刷時やトップコート層硬化時にもシートの寸法が安定しており非常に意匠性の高い化粧シートとすることが可能であり、燃焼等により容易に廃棄処理のできる化粧シートとなる。
【０００７】
また、前記ポリエステル系ウレタン樹脂が、アジピン酸とブチレングリコールとの重縮合反応により作製したポリエステルポリオールとポリイソシアネート化合物からなることを特徴とするものである。こうすることにより、プライマー層を形成する塗料の伸びをより向上させ、また、着色剤を含有したポリエステル樹脂フイルムとの密着性が良好となるため、２次加工性、特に、Ｖカット適性に優れた化粧シートとすることが出来る。
【０００８】
さらに、絵柄模様層と撥液性を有する硬化型インキによる撥液絵柄層との間に透明樹脂層を設けたものである。こうすることにより、耐摩耗性がよくなり、微細かつ複雑な形状の凹凸模様に、より深みを持たせることが可能となる。
【発明の効果】
【０００９】
以上説明したように、本発明の化粧シートは、ポリエステル系ウレタン樹脂が着色剤を含有したポリエステル樹脂フイルム基材シートと絵柄模様層との間で緩衝剤として作用し、化粧シートの伸び率が改善され、Ｖカット、ラッピング等の２次加工性に優れた化粧シートとなる。また、基材シートが着色剤を含有したポリエステル樹脂フイルムからなることにより、撥液性を有する硬化型インキ及び透明インキを吸収することが無いため、撥液効果が大きく立体感に優れた意匠性を発現する。また基材シートが強度、耐熱性、特に耐熱寸法安定性に優れるので、印刷時やトップコート層硬化時にもシートの寸法が安定しており非常に意匠性の高い化粧シートとすることが可能であり、燃焼等により容易に廃棄処理のできる化粧シートを得ることができる。
【００１０】
また、プライマー層を形成するポリエステル系ウレタン樹脂をアジピン酸とブチレングリコールとの重縮合よりなるポリエステルポリオールとポリイソシアネート化合物からなる直鎖タイプのポリウレタン樹脂とすることで、着色剤を含有したポリエステル樹脂フイルムと絵柄模様層との密着性がさらに向上し、Ｖカット、ラッピング等の２次加工性に優れた化粧シートを得ることが出来る。
【００１１】
さらに、絵柄模様層と撥液性を有する硬化型インキによる撥液絵柄層との間に透明樹脂層を設けたものである。こうすることにより、耐摩耗性がよくなり、微細かつ複雑な形状の凹凸模様に、より深みを持たせることが可能となる。
【図面の簡単な説明】
【００１２】
【図１】本発明の化粧シートの実施例の積層構成を示す断面図である。
【発明を実施するための形態】
【００１３】
以下、本発明の具体的な実施形態を図面を参照しながら説明する。図１は本発明の化粧シートの実施例の積層構成を示す断面図、１は化粧シート、２は着色ポリエステル樹脂フイルム、３はプライマー層、４は絵柄模様層、５は透明樹脂層、６は撥液絵柄層、７はトップコート層をそれぞれ表している。
【００１４】
本発明の化粧シート１の構成は図１に示すように、着色ポリエステル樹脂フイルム２の表面にプライマー層３を形成し、その上面に通常インキによる絵柄模様層４を設け、その表面全面に透明樹脂層５を形成し、しかる後に前記透明樹脂層５面に前記絵柄模様層４と同調した撥液性物質を含む硬化型インキを用いて撥液絵柄層６を設け、次いで前記撥液絵柄層６を含む全面に透明インキを塗布し、撥液絵柄層６によりはじかれたトップコート層７を形成したものであり、その特徴は、該プライマー層３を構成する樹脂にポリエステル系ウレタン樹脂を用いることにより、化粧シートに柔軟性と伸度を付与することが容易となり、加工性に優れた化粧シートとすることができることである。
【００１５】
本発明に用いる着色ポリエステル樹脂フイルム２とは、いわゆる押出口金から溶融押し出されたフイルムであって、通常、縦方向および横方向の二軸方向に配向させたフイルムであり、ジカルボン酸とグリコールとから縮重合によって得られたポリマーであり、ジカルボン酸としては、テレフタル酸、イソフタル酸、フタル酸、２，６−ナフタレンジカルボン酸、アジピン酸、セバチン酸などが挙げられ、またグリコールとしては、エチレングリコール、トリメチレングリコール、テトラメチレングリコール、シクロヘキサンジメタノールなどが挙げられる。具体的には例えばポリエチレンテレフタレート、ポリテトラメチレンテレフタレート、ポリエチレン−ｐ−オキシベンゾエート、ポリ−１，４−シクロヘキシレンジメチレンテレフタレート、ポリエチレン−２，６−ナフタレンジカルボキシレートなどが挙げられる。本発明の場合、特にポリエチレンテレフタレートが好ましく、着色ポリエステル樹脂フイルム２の厚みとしては２０〜１００μｍ、コストおよび使用上の取扱の良さから４０〜５０μｍが好ましいものである。
【００１６】
本発明において、ポリエステル樹脂フイルムには、隠蔽性を付与するために、顔料および／または染料を配合されていることが必要である。顔料としては、無機顔料と有機顔料とに分類することができ、無機顔料としては、酸化チタン白、亜鉛華、鉛白、カーボンブラック、弁柄、朱、黄鉛、群青、コバルト青、コバルト紫、ジンククロメートなどが挙げられる。有機顔料としては、フタロシアニン系、ジオキサジン系、アントラキノン系などの顔料で代表的なものとして、キナクリドン、ウォッチアングレッド、ジオキサジンバイオレット等が挙げられる。また染料としては、天然染料と合成染料に分類することができ、天然染料としては、インジゴ（藍）等が代表される。合成染料としては、アゾ染料、インジゴイド染料、硫化染料、ニトロ染料、ニトロソ染料等が挙げられる。これらの顔料および染料は、１種または２種以上併用して使用することができ、耐光性に優れ、基材シートに隠蔽性を持たすようにするためには、無機顔料が最適である。
【００１７】
本発明の化粧シート１に用いられるプライマー層３は、着色ポリエステル樹脂フイルム２とその上面に設けられる絵柄模様層４との密着性、および化粧シートに柔軟性、可撓性を設け、化粧シートの伸び率を向上させるために設けられるものであって、用いられる樹脂としてはポリエステル系ウレタン樹脂が好ましい。ポリエステル系ウレタン樹脂に用いられるポリエステルポリオールは多塩基性有機酸と多価アルコールとの脱水縮合反応（重縮合）によって得られ、多塩基性有機酸としては、例えばアジピン酸、アゼライン酸、セバシン酸、スベリン酸、ピメリン酸等の飽和脂肪酸、マレイン酸、フマール酸等の不飽和脂肪酸、フタール酸、イソフタール酸、テレフタール酸等の芳香族酸が挙げられ、多価アルコールとしては、例えばエチレングリコール、ジエチレングリコール、トリエチレングリコール、プロピレングリコール、ブチレングリコール等のジオール、トリメチロールプロパン、トリメチロールエタン、ヘキサントリオール、グリセリン等のトリオール、ソルビトール等のヘキサオールが挙げられ、このような多塩基性有機酸と多価アルコールのいろいろな組み合わせによって、多種のポリエステルポリオールが得られるが、飽和脂肪酸系のアジピン酸とジオール系のブチレングリコールとの重縮合反応により作製した直鎖タイプのポリエステルポリオール樹脂が好ましいものである。また、平均分子量としては約３５０００程度のものが柔軟性、可撓性に優れ好ましいものである。
【００１８】
また、プライマー層３に用いられるポリイソシアネート化合物としては、例えば、（１）脂肪族ポリイソシアネート化合物、例えば、テトラメチレンジイソシアネート、ヘキサメチレンジイソシアネート、（２）脂環族ポリイソシアネート化合物、例えば、１，４シクロヘキサジイソシアネート、イソホロンジイソシアネート、１−メチル−２，４−シクロヘキサジイソシアネート、１−メチル−２，６−シクロヘキサジイソシアネート、（３）芳香族ポリイソシアネート化合物、例えば、キシリレンジイソシアネート、４，４'−ジフェニルジイソシアネート、２，４−トリレンジイソシアネート、２，６−トリレンジイソシアネート、ｍ−フェニレンジイソシアネート、ｐ−フェニレンジイソシアネート、４，４’−ジフェニルメタンジイソシアネート、１，５−ナフチレンジイソシアネート等が挙げられる。本発明では、脂肪族系、あるいは脂環族系のポリイソシアネート化合物が好ましく用いられ、中でも、イソホロンジイソシアネートが特に好ましいものである。また、プライマー層３の厚みとしては、１．５〜２．５ｇ／ｍ2 （ドライ）の塗布量の範囲にあるものが、引張破断点伸度が良好で、後加工適性に優れた化粧シート１となることから好ましいものである。
【００１９】
また、着色ポリエステル樹脂フイルム２の上面には、必要により着色下地層及び、例えば、オーク、チーク、ウォルナット等の柾目、板目状の木目模様を現出する絵柄模様層４を通常インキによりグラビア印刷によって形成されており、これら通常インキによる絵柄模様層４を形成するインキとしては、従来のセルロース系、セルロース−アルキッド系、塩−酢ビ系、アクリル系、アクリルポリオール系のバインダー用樹脂を利用したものが用いられ、木目の「照り」を良く表現できるようにするためには、パール顔料や金属粉などの光輝性顔料を添加したものが好ましい。
【００２０】
また、絵柄模様層４と撥液絵柄層６との間にウレタン樹脂からなる透明樹脂層５を形成することで、絵柄模様層４の耐摩耗性、及び撥液絵柄層６の密着性が向上するとともに、より深い意匠性を表現可能とするものである。
【００２１】
撥液性を有する撥液絵柄層６は、表面のトップコート層７をはじかせるためにワックス、シリコーン、フッ素化合物等の撥液剤を含むインキを用いて設けられる。また、撥液絵柄層６はその部分が凹部で有るように見るものにより強く感じさせるためにトップコート層７よりも艶消し度の高いインキを用いて設けることが好ましく、また、天然木の導管の色調に近づけるようにするためには、カーボンブラック等の着色顔料を添加したインキを用いることが好ましいものである。インキとしては、撥液絵柄層６でのはじき性を良くするために、撥液剤を表面に浮きださせることから、硬化が速い熱硬化型の印刷インキを用いることが好ましく、また、化粧シートの表面に好ましい意匠性を現出することは勿論のこと、耐溶剤性、耐汚染性、耐油性等の化学的性質に優れた性能を備えていることも望ましく、ビヒクルとしては、アミノアルキッド系樹脂、アクリル系樹脂、ウレタン系樹脂、不飽和ポリエステル系樹脂、エポキシ系樹脂等の硬化性樹脂が挙げられ、中でも、尿素樹脂又はメラミン樹脂の初期生成物に変性アルキッド樹脂を加えた尿素アルキッド樹脂、メラミンアルキッド樹脂などのアミノアルキッド樹脂が好ましいものであり、撥液剤としては、公知のもの、例えば、シリコーン、ポリエチレンワックス、パラフィンワックス、アマイドワックス、蝋ワックス、フッ化ビニル化合物等の撥液性物質を使用することができ、中でもシリコーンが最も適したもので、その添加量はインキ組成物中に該組成物に対して４〜１０重量％混入するのが好ましい。
【００２２】
本発明のトップコート層７は、該トップコート層７を形成する樹脂ワニスの表面張力の値が、上記撥液性物質を含んだ撥液絵柄層６の臨界表面張力の値より大きくなるものを使用すればよく、熱可塑性樹脂、熱硬化性樹脂、電離放射線硬化性樹脂などよりなる通常の樹脂ワニスを用途に応じて使用することができる。ここで、常温または熱硬化性樹脂としては、エポキシ化合物とアミン系硬化剤とからなるエポキシ樹脂、ポリオール化合物とイソシアネート化合物とからなるウレタン系樹脂が使用できる。また、トップコート層７には、シリカ、プラスチックビーズなどの無機および／又は有機系の微粒子を艶消し剤及び表面強化剤として添加してもよい。
【００２３】
本発明の化粧シートを用いて化粧板を製造するには、上記で得られた化粧シートの、絵柄層を設けない面に酢酸ビニル樹脂、尿素樹脂、エポキシ樹脂、ウレタン系樹脂などの接着剤を使用して、合板、ＭＤＦ、パーチクルボード等の基板に接着積層するものである。さらに、この化粧板の製造において、化粧シートと基板との接着を強固にするために、化粧シートの裏面に予めポリエステル樹脂などのプライマー層を設けてもよいものである。
【実施例１】
【００２４】
厚さ５０μｍの着色ポリエステル樹脂フイルム（ダイヤホイル（株）製、Ｚ−２１０）の表面にポリエステルポリオール系樹脂（ザ・インクテック（株）製、コンサートプライマー）からなるプライマーインキを２．０ｇ／ｍ2 （ドライ）塗布し、次いで、ニトロセルロース・アルキッド系樹脂（ザ・インクテック（株）製、ＫＬ−ＭＡＸ）からなるインキを使用して木目模様絵柄層をグラビア印刷し、その上にウレタン樹脂（ザ・インクテック（株）製、ＫＰ９２マット）を３．２ｇ／ｍ2 （ドライ）塗布し、さらに、木目模様絵柄層に同調した木目導管模様を撥液剤を含有するアミノアルキッド系樹脂インキ（ザ・インクテック（株）製、ＳＥＣコンサート）でグラビア印刷し、１５０℃、２０秒間の加熱により、溶剤を除去するとともに、撥液絵柄層を硬化する。さらにその印刷面全面にポリエステルポリオール系樹脂よりなる透明塗料（ザ・インクテック（株）製、ＤＡＩＳＥＣ）を６．５〜８．０ｇ／ｍ2 （ドライ）塗布して、１７０℃で２０秒間の加熱により硬化させ、木目模様絵柄層に同調した凹状導管模様を有する化粧シートを作製した。
【符号の説明】
【００２５】
１                                化粧シート
２                                着色ポリエステル樹脂フイルム
３                                プライマー層
４                                絵柄模様層
５                                透明樹脂層
６                                撥液絵柄層
７                                トップコート層
【図１】
2010006083.tif 000003
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
着色剤を含有したポリエステル樹脂フイルムからなる基材シートの一方の面に、絵柄模様層または着色下地層を有する絵柄模様層、該絵柄模様層上に撥液性を有する硬化型インキによる撥液絵柄層を形成した後、その上面に前記撥液絵柄層によりはじかれる性質を有する透明インキを用いてトップコート層を施すことにより、前記撥液絵柄層を形成した部分の前記トップコート層がはじかれて凹状部を形成した化粧シートにおいて、前記基材シートと前記絵柄模様層の間にポリエステル系ウレタン樹脂よりなるプライマー層を設け、該絵柄模様層のバインダー用樹脂がセルロース−アルキッド系であることを特徴とする化粧シート。
【請求項２】
前記プライマー層の厚みが、１．５〜２．５ｇ／ｍ2 （ドライ）であることを特徴とする請求項１に記載の化粧シート。
【請求項３】
前記ポリエステル系ウレタン樹脂が、アジピン酸とブチレングリコールとの重縮合反応により作製したポリエステルポリオールとポリイソシアネート化合物からなることを特徴とする請求項１または２に記載の化粧シート。
【請求項４】
前記ポリイソシアネート化合物が、脂肪族系あるいは脂環族系のポリイソシアネート化合物であることを特徴とする請求項３に記載の化粧シート。
【請求項５】
前記絵柄模様層と撥液性を有する硬化型インキによる撥液絵柄層との間に透明樹脂層を設けたことを特徴とする請求項１〜４のいずれかに記載の化粧シート。
【手続補正２】
【補正対象書類名】明細書
【補正対象項目名】０００６
【補正方法】変更
【補正の内容】
【０００６】
上記目的を達成するための本発明の解決手段は、着色剤を含有したポリエステル樹脂フイルムからなる基材シートの一方の面に、絵柄模様層または着色下地層を有する絵柄模様層、該絵柄模様層上に撥液性を有する硬化型インキによる撥液絵柄層を形成した後、その上面に前記撥液絵柄層によりはじかれる性質を有する透明インキを用いてトップコート層を施すことにより、前記撥液絵柄層を形成した部分の前記トップコート層がはじかれて凹状部を形成した化粧シートにおいて、前記基材シートと前記絵柄模様層の間にポリエステル系ウレタン樹脂よりなるプライマー層を設け、該絵柄模様層のバインダー用樹脂がセルロース−アルキッド系であることを特徴とする化粧シートとすることである。この構成とすることにより、プライマー層としてのポリエステル系ウレタン樹脂が基材シートとしての着色剤を含有したポリエステル樹脂フイルムと絵柄模様層との間で緩衝剤として作用するため、化粧シートに柔軟性と伸度を付与することが容易となり、優れた加工性を発揮する。また、基材シートが着色剤を含有したポリエステル樹脂フイルムからなることにより、撥液性を有する硬化型インキ及び透明インキを吸収することが無いため、撥液効果が大きく立体感に優れた意匠性を発現する。また基材シートが強度、耐熱性、特に耐熱寸法安定性に優れるので、印刷時やトップコート層硬化時にもシートの寸法が安定しており非常に意匠性の高い化粧シートとすることが可能であり、燃焼等により容易に廃棄処理のできる化粧シートとなる。また、前記化粧シートにおいて、前記プライマー層の厚みが、１．５〜２．５ｇ／ｍ2 （ドライ）であることを特徴とするものである。
【手続補正３】
【補正対象書類名】明細書
【補正対象項目名】０００７
【補正方法】変更
【補正の内容】
【０００７】
また、前記ポリエステル系ウレタン樹脂が、アジピン酸とブチレングリコールとの重縮合反応により作製したポリエステルポリオールとポリイソシアネート化合物からなることを特徴とするものである。こうすることにより、プライマー層を形成する塗料の伸びをより向上させ、また、着色剤を含有したポリエステル樹脂フイルムとの密着性が良好となるため、２次加工性、特に、Ｖカット適性に優れた化粧シートとすることが出来る。また、前記化粧シートにおいて、前記ポリイソシアネート化合物が、脂肪族系あるいは脂環族系のポリイソシアネート化合物であることを特徴とするものである。